(57)【要約】【課題】  この発明は、ベース材と研磨層とが一体質となって弾性かつ柔軟性のある研磨シートを得ることを目的とする。【解決手段】  硬質粉末２０％〜６０％に水性エマルジョン２０％〜５０％及び発泡剤３〜１５％を混合してエマルジョンとした混合物を、ベース材の表面又は表裏両面に塗布してシート素材とし、当該シート素材を乾燥した後加熱し、前記発泡剤を発泡させたことを特徴とする研磨シートの製造方法により上記目的を達成した。【選択図】図１
2013086252.tif 000002
【特許請求の範囲】
【請求項１】
硬質粉末２０％〜６０％に水性エマルジョン２０％〜５０％及び発泡剤３〜１５％を混合してエマルジョンとした混合物を、ベース材の表面又は表裏両面に塗布してシート素材とし、当該シート素材を乾燥した後加熱し、前記発泡剤を発泡させたことを特徴とする研磨シートの製造方法。
【請求項２】
硬質粉末は、ホワイトアランダム、炭素粉末、ダイア粉、グリーンアランダムよりなる混合物を６０メッシュ〜１００００メッシュとした粉末であることを特徴とする請求項１記載の研磨シートの製造方法。
【請求項３】
発泡は、１３０℃〜１８０℃で加熱し、４秒〜２０秒間維持することを特徴とした請求項１記載の研磨シートの製造方法。
【請求項４】
加熱は、１３０℃〜１８０℃で４秒〜２０秒間接触加熱又は１３０℃〜１８０℃で１０秒〜２５秒間熱風加熱とすることを特徴とした請求項１記載の研磨シートの製造方法。
【請求項５】
ベース材は、硬質粉末、水性エマルジョン、又は発泡剤よりなる混合物を帯状に塗布し、当該塗布したベース材を乾燥し、ついで発泡処理したことを特徴とする請求項１記載の研磨シートの製造方法。
【請求項６】
請求項１記載の方法により製造したことを特徴とする研磨シート。
【発明の詳細な説明】
【技術分野】
【０００１】
この発明は、各種材料又は製品の表面研磨に使用する研磨シートの製造方法及び研磨シートに関する。
【背景技術】
【０００２】
従来ベースシートに研磨剤を塗布した研磨シートは広く使用されており、前記研磨シートに面ファスナーを接着して研磨具などへ固定しやすくしたものも知られている。また、ベースシートとして発泡シートを使用し、弾性を付与したシートも知られている。
【先行技術文献】
【特許文献】
【０００３】
【特許文献１】特開２００２−２６４０２６号公報
【特許文献２】特開２００７−１４４５８５号公報
【発明の概要】
【発明が解決しようとする課題】
【０００４】
従来知られている研磨シートは、ベースシートがスポンジその他弾性シートよりなり、これにより研磨層が被研磨面に弾力当接できる方式であった。しかし、研磨層には弾性がなかったので、精密仕上げにおいてはフィット性に劣るおそれがあった。
【課題を解決するための手段】
【０００５】
この発明は、ベースシートに変形可能な弾性を付与すると共に、研磨層にも弾性を付与して被研磨面と研磨層とのフィット性を改善したものである。
【０００６】
即ち、この発明は、硬質粉末２０％〜６０％に水性エマルジョン２０％〜５０％及び発泡剤３〜１５％を混合してエマルジョンとした混合物を、ベース材の表面又は表裏両面に塗布してシート素材とし、当該シート素材を乾燥した後加熱し、前記発泡剤を発泡させたことを特徴とする研磨シートの製造方法である。
【０００７】
また、前記硬質粉末は、ホワイトアランダム、炭素粉末、ダイア粉、グリーンアランダムよりなる混合物を６０メッシュ〜１００００メッシュにしたものであるが、通常の物品は５００メッシュ〜４０００メッシュとした粉末が多用される。
【０００８】
また、前記発泡は、１３０℃〜１８０℃で４秒〜２０秒間加熱とすることが好ましい。
【０００９】
また、前記加熱は、１３０℃〜１８０℃で４秒〜２０秒間接触加熱又は１３０℃〜１８０℃で１０秒〜２５秒間熱風加熱とすることが好ましい。
【００１０】
そして、上記製造方法により弾性かつ柔軟性のある研磨シートを製造することができた。
【００１１】
前記のように、研磨層とベースを発泡させたので、研磨シートと被研磨面とのフィット性を改善して表面研磨の効力を増大したものである。
【００１２】
前記のように、この発明はベースシートのみならず、研磨層にも弾性を付与する点に特徴がある。この発明の研磨剤に加入する発泡剤の量は３％〜１５％であるが、発泡剤は研磨層のみならずベースシートにも入り込み、共に発泡効果を付与する。
【００１３】
従って、ベースシート及び研磨層が共に発泡し弾性が付与されるので、被研磨面の平面性の良否にかかわらず、均等に研磨することができる。
【００１４】
この発明によれば、ベースシートへ発泡剤入り研磨剤を塗布するので、発泡剤は研磨剤の層は勿論のこと、ベースシート内にも入り込む。従って、前記処理した素材を加熱発泡すれば、ベースシートと研磨層とが共に発泡し、全体がスポンジ状の研磨シートとなる。従ってこの研磨シートを使用すれば前記のように、研磨シートが被研磨面によくフィットし、平面性良好な研磨面が生じるので、均等かつ精密に表面研磨ができる。
【発明の効果】
【００１５】
この発明によれば、ベースシート及び研磨層が共に発泡するので、同質の発泡シートとなり研磨層が被研磨面に良くフィットする効果がある。
【００１６】
従って、この研磨シートを被研磨面に当接し摺動させて研磨すれば、研磨シートと被研磨面とが均等にフィットし、平面性良好な研磨により鏡面を容易に得ることができる効果がある。
【００１７】
また、被研磨面の全面が均等圧で研磨されるので、研磨むらがなく、容易に鏡面研磨することができる効果がある。
【００１８】
また、全体が一様の品質であるから、均等の研磨力を付与すれば自然に均等研磨できる効果がある。
【図面の簡単な説明】
【００１９】
【図１】この発明の製造方法のブロック図。
【図２】（ａ）この発明の研磨シートの実施例の一部断面拡大図、（ｂ）同じく他の実施例の一部断面拡大図。
【図３】同じく他の実施例のブロック図。
【発明を実施するための形態】
【００２０】
この発明は、布地、不織布、又は合成樹脂発泡体よりなるベース材２に接着剤６と硬質粉末７及び発泡剤８よりなる混合物を塗布してシート素材５を得る。
【００２１】
このシート素材５を乾燥し、前記混合物を定着した後これを１３０℃〜１８０℃に加熱してシート素材５中の発泡剤８を発泡させ、柔軟な研磨シート１を得た。
【００２２】
研磨シート１の表面に商品名又は研磨すべき対象物、その他任意のキャラクターを印刷して商品とする。前記印刷は商品の品質表示、使用対象物、使用方法、その他商品の販売又は使用の理解を深めるための文字、図形などであって制限はないが、使用中も区別化の目的を達成する程度の保存性を有することが好ましい。
【００２３】
また、ベース材２の少なくとも塗布面は多孔質又は凹凸を有し、塗布物が浸み込むようにしてある。
【実施例１】
【００２４】
この発明は、図１に示すようにホワイトアランダム、炭素粉、ダイア粉、グリーンアランダムよりなる硬質粉末（５００メッシュ〜４０００メッシュ）２０％〜６０％に水性エマルジョン接着剤（主としてアクリル系及び酢酸ビニル系）２０％〜５０％と発泡剤３％〜１５％と着色料と水（粘度調整用）適量を混合してエマルジョンとする（容量％とする）。
【００２５】
この混合物を刷毛塗布、ロール塗布、又は吹き付けにより布地、不織布、合成樹脂発泡シートなどのベース材２に塗布し、シート素材５とする。このシート素材５を２０℃〜３０℃で低温通風乾燥し、前記混合物を定着させた後、１３０℃〜１８０℃で４秒〜２０秒間に亘り加熱し、発泡剤８を発泡させる。
【００２６】
この発泡は、加熱物（１３０℃〜１８０℃）を４秒から１０秒当接して加熱発泡する接触加熱の場合と、熱風吹き付けによる加熱発泡（１０秒〜２５秒間）の場合とがあるが、何れも採用することができる。
【００２７】
この発明における発泡剤８は、塗布面からベース材２内へ浸入するので塗布層３とベース材２の表面との境界はなくなり、一様に発泡する。従って、研磨シート１は塗布層３と一体的弾性シートとなり、研磨時の当接圧が不均等になるおそれはない。図中４は研磨シート１表面に設けた印刷文字又は図形である。
【実施例２】
【００２８】
この発明の他の実施例を図２に基づいて説明する。図２（ｂ）に示すように、ベース材２の上下両面に塗布層３、３を設ける。塗布層３に発泡剤８が加入されているので、塗布層３からベース材２内へ発泡剤が浸入し、塗布層３及びベース材２内で発泡剤が発泡するので塗布層とベース材とが一体となり、塗布層３とベース材２の表面との境界がなくなる。従って、研磨シート１の使用時には、研磨シート１全体が被研磨面にフィットして均一で高精度な研磨ができる。
【実施例３】
【００２９】
この発明の他の実施例を図３に基づいて説明する。粉末研磨材（５００メッシュ〜４０００メッシュ）２０％〜６０％（重量％、以下同じ）と水性エマルジョン接着剤（アクリル系又は酢酸ビニル系）２０％〜５０％及び発泡剤３％〜１５％よりなる混合物の塗布材１２又は水性エマルジョン接着剤３０％〜６０％と発泡剤３％〜１５％とよりなる塗布材１３を塗布し、予備乾燥した後、１３０℃〜１８０℃で加熱発泡１５すると、繊維を含んだ弾性シート１６、１７ができる。
【００３０】
弾性シート１６の上面及び下面もしくは弾性シート１７の上面に粉末研磨材２０％〜６０％と水性エマルジョン接着剤３０％〜６０％及び発泡剤３％〜１５％の混合物をそれぞれ塗布してシート材１８、１９を得る。このシート材１８、１９を１３０℃〜１８０℃で加熱発泡処理２０すれば、研磨材入り研磨シート２１、２２ができる。
【００３１】
前記実施例は、弾性シート（ベースシート）と研磨層とが共に発泡しているので研磨シート２１、２２は全体一様に発泡しており、均質弾性シートである。従って、研磨に使用すれば被研磨面へ均等に当接し、均質の鏡面研磨にすることができる。
【産業上の利用可能性】
【００３２】
この発明の研磨シートは、手動による艶出し研磨の他、各種仕上げ研磨に有効使用されるので、汎用性があり、各種物品の艶出しに使用される。
【符号の説明】
【００３３】
１、２１、２２  研磨シート
２  ベース材
３  塗布層
４  文字
５  シート素材
６  接着剤
７  硬質粉末
８  発泡剤
１２、１３  塗布材
１６、１７  弾性シート
１８、１９  シート材
【図１】
2013086252.tif 000003
【図２】
2013086252.tif 000004
【図３】
2013086252.tif 000005